Brevet FR3073849A1 — publié le 20190524

Polyuréthane à terminaisons (5-alkyl-1,3-dioxolen-2-one-4-yl) DOMAINE DE L'INVENTION La présente invention concerne un polyuréthane à terminaisons (5-alky1-1,3- dioxolen-2-one-4-yl), et son procédé de préparation. La présente invention concerne également un système multicomposant comprenant ledit polyuréthane. L'invention concerne également un procédé d'assemblage de matériaux par collage, mettant en oeuvre ledit polyuréthane. ARRIERE-PLAN TECHNOLOGIQUE On connait depuis longtemps des compositions adhésives (de colle ou mastic), à base de polyuréthane, notamment sous la forme de systèmes multicomposants (généralement bicomposants) dans lesquels les (deux) composants réactifs nécessaires à la synthèse du polyuréthane sont stockés de manière séparée, et mélangés au dernier moment avant utilisation de la composition adhésive. Pour qu'un tel système soit correctement mis en oeuvre, il est préférable que les composants réactifs présentent d'une part une réactivité suffisante pour que la réaction ait lieu et s'opère rapidement, et d'autre part une viscosité adaptée à la température de mélange pour que celui-ci s'opère aisément. Traditionnellement, la synthèse d'un polyuréthane a lieu par une réaction de polyaddition entre un polyol et un polyisocyanate. Toutefois, les polyisocyanates sont des composés très sensibles en présence d'humidité atmosphérique et nécessitent de prendre des mesures appropriées pour éviter leur réticulation prématurée, et donc leur perte de réactivité, au cours de leur manipulation et de leur stockage (conditions anhydres). De plus, certains de ces composés, tels que l'hexaméthylène diisocyanate (H Dl), l'isophorone diisocyanate (I PDI), le toluène diisocyanate (TDI) ou le diisocyanate de diphényle méthane (MDI) sont connus comme présentant des risques toxicologiques pour l'homme et l'environnement, et peuvent même générer des émissions toxiques pour les plus volatiles. L'utilisation et le stockage de grande quantité de tels polyisocyanates est donc à éviter car cela nécessite de mettre en place des dispositifs de sécurité complexes et coûteux adaptés à leur utilisation et leur stockage. En particulier, on souhaite éviter d'avoir recours à de tels composés lors de la dernière étape de synthèse du polyuréthane, afin de pouvoir mettre à disposition du public des compositions adhésives à base de polyuréthane sous 2 forme de systèmes multicomposants, plus respectueux de l'homme et son environnement et plus stable au stockage. En outre, lorsqu'on désire formuler des compositions sous forme de kit transportable, pratique, facile et rapide à mettre en oeuvre à la demande (« Do It Yourself »), 5 le mélange des réactifs doit pouvoir se faire autant que possible sur des volumes restreints et à basse température, notamment à température ambiante. W02015/140458 décrit des systèmes multi-composants, et en particulier bicomposant, obtenus par mélange d'un composant A comprenant au moins un prépolymère de polyuréthane fonctionnalisé par du carbonate de glycérol en bout de chaîne, avec un 10 composant B comprenant au moins deux groupes amine primaire et/ou secondaire. Bien que ces compositions présentent l'avantage de ne pas utiliser de polyisocyanate lors du mélangeage des composants A et B, la réaction des groupes (2-oxo-l,3-dioxolan-4-yl) du composant A avec les groupes amine primaire et/ou secondaire du composant B est lente à basse température. Il est donc nécessaire de réaliser le mélange desdits composants à une 15 température élevée, par exemple à 80°C. Ainsi, de tels systèmes restent à améliorer en termes de réactivité. Par conséquent, il existe un besoin de mettre à disposition des compositions à base de polyuréthane ne présentant pas les inconvénients de l'art antérieur. Plus particulièrement, il existe un besoin de nouvelles compositions à base de polyuréthane présentant une 20 meilleure réactivité à basse température, tout en conservant des propriétés adhésives satisfaisantes. Il existe également un besoin de formuler des compositions à base de polyuréthane, disponibles sous forme de système multicomposants et notamment bicomposants, qui soient plus faciles à utiliser comparativement à l'art antérieur, à des 25 températures de mélangeage et de réaction inférieure à 60°C, de préférence inférieure ou égale à 35°C, et plus préférentiellement proche de la température ambiante (23°C). En particulier, il existe un besoin de trouver des compositions disponibles sous forme de systèmes multicomposants, notamment transportables (kits), respectueuses de l'homme et de l'environnement. 30 Il existe également un besoin de mettre à disposition des systèmes multicomposants dont la mise en oeuvre conduit à des compositions adhésives, notamment des compositions de colle ou de mastic, présentant des performances mécaniques (par exemple élongation et/ou module) adaptées à l'utilisation de la composition adhésive. Il existe en outre un besoin de mettre au point un procédé de préparation de telles 35 compositions adhésives, qui soit économique, rapide à mettre en oeuvre, et/ou respectueux de l'homme et de l'environnement. Il est recherché notamment un procédé de préparation de 3 telles compositions peu coûteux en énergie et ne mettant pas en oeuvre de grande quantité de solvant contrairement aux procédés de préparation existant. DESCRIPTION DE L'INVENTION 5 Dans la présente demande, en l'absence d'indication contraire : - les quantités exprimées sous la forme de pourcentage correspondent à des pourcentages poids/poids ; - les masses molaires moyennes en nombre, exprimées en gramme par mole (g/mol) sont déterminées par calcul par l'analyse de la teneur en groupes terminaux (NCO, 10 OH et fonctions T) exprimée en milliéquivalent par gramme (méq/g) et la fonctionnalité (nombre de fonction NCO, OH ou fonction T par mole) du composé considéré (polyuréthane à terminaisons NCO (PP1), polyol, composé de formule (III) ou polyuréthane comprenant au moins deux fonctions terminales T (PP2) respectivement) ; - l'indice hydroxyle d'un produit alcoolique représente le nombre de fonctions 15 hydroxyles par gramme de produit, et est exprimé sous la forme du nombre équivalent de milligrammes de potasse (KOH) utilisés dans le dosage des fonctions hydroxyles, par gramme de produit ; - la mesure de viscosité à 23°C peut se faire à l'aide d'un viscosimètre Brookfield selon la norme ISO 2555. Typiquement, la mesure réalisée à 23°C peut se faire à l'aide d'un 20 viscosimètre Brookfield RVT, d'une aiguille adaptée au domaine de viscosité et à une vitesse de rotation de 20 tours par minute (tr/mn) ; - la mesure de viscosité à 60°C peut se faire à l'aide d'un viscosimètre Brookfield RVT couplé avec un module chauffant de type Thermosel de la marque Brookfield, d'un mobile adapté au domaine de viscosité et à une vitesse de rotation de 20 tours par minute. 25 A. Polyuréthane La présente invention concerne un polyuréthane (PP2) comprenant au moins deux, de préférence deux ou trois, fonctions terminales T de formule (I) suivante : 0 NH 30 0 (I) 4 dans laquelle R1 et R2, identiques ou différents, représentent chacun un atome d'hydrogène, un groupe alkyle linéaire ou ramifié de préférence en C1-06, un groupe cycloalkyle de préférence en C5-C6, un groupe phényle de préférence en C6-012, ou un groupe 5 alkylphényle avec une chaîne alkyle, linéaire ou ramifiée, de préférence en C1-04 ; ou R1 et R2 peuvent être liés ensemble pour former un groupement -(CH2),- avec n = 3, 4 ou 5. De préférence, le polyuréthane (PP2) susmentionné comprend en outre au moins une unité répétitive comprenant l'un des radicaux divalents R3 suivants : 10 a) radical divalent -(CH2)5- dérivé du pentaméthylène diisocyanate (PDI), b) radical divalent -(CH2)6 -dérivé de l'hexaméthylène diisocyanate (HDI), c) le radical divalent dérivé de l'isophorone : CHI CF12- CH3 CH3 d) le radical divalent dérivé du TDI ; 15 e) le radical divalent dérivé du M Dl ; f) le radical divalent dérivé du xylylène diisocyanate (XDI) ; g) le radical divalent dérivé du 1,3-bis(isocyanatométhyl)cyclohexane (m-H6XDI) : 20 h) le radical divalent dérivé du 4,4'-Méthylene dicyclohexyl diisocyanate (H12MDI) : C -0- De préférence, le polyuréthane (PP2) susmentionné comprend en outre au moins une unité répétitive comprenant l'un des radicaux divalents R3 suivants : 25 a) radical divalent -(CH2)5- dérivé du pentaméthylène diisocyanate (PDI), b) radical divalent -(CH2)6 -dérivé de l'hexaméthylène diisocyanate (HDI), 5 c) le radical divalent dérivé de l'isophorone : CH CH3 d) le radical divalent dérivé du 2,4-TDI : 5 10 e) le radical divalent dérivé du 2,4'-MDI: 15 CH2 f) le radical divalent dérivé du méta-xylylène diisocyanate (m-XDI) : 20 g) le radical divalent dérivé du 1,3-bis(isocyanatométhyl)cyclohexane (m-H6XDI) : 25 h) le radical divalent dérivé du 4,4'-Méthylene dicyclohexyl diisocyanate (H12MDI) : 6 Selon un mode de réalisation, le polyuréthane (PP2) susmentionné a la formule (Il) suivante : dans laquelle : - R1 et R2 sont tels que définis ci-dessus, R1 étant de préférence un méthyle et R2 étant de préférence un atome d'hydrogène ; - P représente l'une des deux formules ci-dessous : 5 ou 10 dans lesquelles D et T représentent, indépendamment l'un de l'autre, un radical hydrocarboné comprenant de 2 à 66 atomes de carbone, linéaire ou ramifié, cyclique, alicyclique ou aromatique, saturé ou insaturé, comprenant éventuellement un ou plusieurs hétéroatomes ; 15 - P' et P" étant, indépendamment l'un de l'autre, un radical divalent issu d'un polyol de préférence choisi parmi les polyéther polyols, les polydiène polyols, les polyester polyols, les polycarbonate polyols, les polyols étant préférentiellement ceux décrits ci-après pour l'étape El ; - R3 étant tel que défini précédemment; 20 - m et f sont des nombres entiers tel que la masse moléculaire moyenne du polyuréthane va de 600 à 100 000 g/mol ; - f est égal à 2 ou 3. Le polyuréthane (PP2) susmentionné peut avoir une viscosité mesurée à 25 température ambiante (23°C) inférieure ou égale à 1 500 Pa.s, plus préférentiellement inférieure ou égale à 600 Pa.s, et mieux encore inférieure ou égale à 400 Pa.s. 7 Le polyuréthane (PP2) selon l'invention peut avoir une viscosité mesurée à 60°C inférieure ou égale à 50 Pa.s, plus préférentiellement inférieure ou égale à 40 Pa.s, et mieux encore inférieure ou égale à 30 Pa.s. De préférence, le polyuréthane (PP2) susmentionné possède une viscosité 5 mesurée à température ambiante (23°C) inférieure ou égale à 600 Pa.s et une viscosité mesurée à 60°C inférieure ou égale à 40 Pa.s. Le polyuréthane (PP2) comprenant au moins deux fonctions terminales T susmentionné peut être obtenu par réaction d'un polyuréthane à terminaisons NCO (PP1) 10 et d'au moins un composé de formule (III) suivante : H (III) dans laquelle R1 et R2, identiques ou différents, représentent chacun un atome d'hydrogène, un groupe alkyle linéaire ou ramifié de préférence en C1-C6, un groupe cycloalkyle de 15 préférence en C5-C6, un groupe phényle de préférence en C6-C12, ou un groupe alkylphényle avec une chaîne alkyle, linéaire ou ramifiée, de préférence en C1-C4 ; ou R1 et R2 peuvent être liés ensemble pour former un groupement -(CH2-)n- avec n = 3, 4 ou 5. Les composés de formule (III) peuvent être synthétisés tel que décrit dans EP 0 078 413, par exemple selon le schéma suivant : 20 ..1 3 eq , 2h (0) Le composé (0) susmentionné peut être synthétisé par les méthodes décrites dans Liebigs Annalen der Chemie, Vol. 764, pages 116-124 (1972), Tetrahedron Letters, 1972, pages 1701-1704 ou US 3,020,290. 8 Les composés de formule (III) peuvent également être préparés tel que décrit dans WO 96/02253. Selon un mode de réalisation préféré les composés de formule (11) sont ceux répondant à la formule (III-1) suivante : 5 (III-1) dans laquelle R1 est tel que défini précédemment. Les composés de formule (III-1) sont des composés de formule (III) dans laquelle R2 est un hydrogène. Selon un mode de réalisation préféré, les composés de formule (III) ont la formule 10 (111-1a) suivante : H 0 (111-1a) Le composé de formule (111-1a) est le 4-hydroxyméthyl-5-méthyl-l,3-dioxolen-2-one. Le composé de formule (111-1a) est un composé de formule (III) dans laquelle R2 est un 15 hydrogène, et R1 est un méthyle. Le composé de formule (111-1a) peut être obtenu tel que décrit dans WO 96/02253, à savoir en particulier selon le schéma suivant : NBS, 1.7 eq HO 0, 1.1 eq Benzoyl peroxide, 0.002 eq EtRN. 3 cg i CI-I3CN, RT, 2h CH3C1 reflux, 2h 0 \\=0 HCF, Me0H RI, 1h OH 20 B. Procédé La présente invention concerne également un procédé de préparation d'un polyuréthane (PP2) susmentionné comprenant au moins deux, de préférence deux ou trois, fonctions terminales T de formule (I) comprenant : 9 - dans une première étape (notée El), la préparation d'un polyuréthane à terminaisons NCO (PP1) par une réaction de polyaddition : (i) d'au moins un polyisocyanate choisi de préférence parmi les diisocyanates, et en particulier parmi les diisocyanates suivants: 5 al) le pentaméthylène diisocyanate (PDI), a2) l'hexaméthylèhne diisocyanate (HD1), a3) l'isophorone diisocyanate (IPDI), a4) le 2,4-toluène diisocyanate (2,4-TDI), a5) le 2,4'-diisocyanate de diphénylméthane (2,4'-MDI), 10 a6) le méta-xylylène diisocyanate (m-XDI), a7) le 1,3-Bis(isocyanatomethyl)cyclohexane (m-H6XDI), a8) le 4,4'-Méthylène dicyclohexyl diisocyanate (H12MDI), a9) et leurs mélanges ; 15 (ii) avec au moins un polyol de préférence choisi parmi les polyéther polyols, les polyester polyols, les polydiène polyols, les polycarbonate polyols, et leurs mélanges, dans des quantités de polyisocyanate(s) et de polyol(s) conduisant à un rapport molaire NCO/OH, noté ri, strictement supérieur à 1, de préférence allant de 1,6 à 1,9, préférentiellement allant de 1,65 à 1,85 ; et 20 - dans une deuxième étape (notée E2), la réaction du produit formé à l'issue de la première étape El avec au moins un composé de formule (III) telle que définie ci-dessus, dans des quantités telles que le rapport molaire NCO/OH, noté r2, est inférieur ou égal à 1, de préférence compris entre 0,9 et 1,0, de préférence compris entre 0,95 et 1,0. Dans le cadre de l'invention, et sauf mention contraire, ri est le rapport molaire 25 NCO/OH correspondant au rapport molaire du nombre de groupes isocyanates (NCO) sur le nombre de groupes hydroxyles (OH) portés respectivement par l'ensemble des polyisocyanate(s) et polyol(s) présents dans le milieu réactionnel de l'étape El. Dans le cadre de l'invention, et sauf mention contraire, r2 est le rapport molaire NCO/OH correspondant au rapport molaire du nombre de groupes isocyanates sur le 30 nombre de groupes hydroxyles portés respectivement par l'ensemble des isocyanate(s) (s'agissant notamment du polyuréthane à terminaisons NCO et éventuellement le(s) polyisocyanate(s) non réagi(s) à l'issue de l'étape El) et composé(s) de formule (III) présents dans le milieu réactionnel de l'étape E2. 35 10 Etape El Polyol(s) Le(s) polyol(s) utilisable(s) selon l'invention est(sont) de préférence choisi(s) parmi les polyéther polyols, les polyester polyols, les polydiène polyols, les polycarbonate polyols, 5 et leurs mélanges. Le(s) polyol(s) utilisable(s) pour préparer le polyuréthane à terminaisons NCO utilisé selon l'invention peu(ven)t être choisi(s) parmi ceux dont la masse moléculaire moyenne en nombre va de 200 à 20 000 g/mol, de préférence de 250 à 18 000 g/mol, et mieux encore de 2 000 à 12 000 g/mol. 10 De préférence, leur fonctionnalité hydroxyle va de 2 à 3. La fonctionnalité hydroxyle est le nombre moyen de fonction hydroxyle par mole de polyol. De préférence, le(s) polyol(s) utilisable(s) selon l'invention présente(nt) un hydroxyle (I0H) allant de 9 à 105 mg KOH/g, et de préférence de 13 à 90 mg KOH/g, plus préférentiellement de 25 à 70 mg KOH/g, et mieux encore de 40 à 65 mg KOH/g de polyol. 15 Le(s) polyéther polyol(s) utilisable(s) selon l'invention est (sont) de préférence choisi(s) parmi les polyoxyalkylène-polyol, dont la partie alkylène, linéaire ou ramifiée, comprend de 1 à 4 atomes de carbone, de préférence de 2 à 3 atomes de carbone. Plus préférentiellement, le(s) polyéther polyol(s) utilisable(s) selon l'invention est (sont) de préférence choisi(s) parmi les polyoxyalkylène-diols ou polyoxyalkylène triols, et 20 mieux encore des polyoxyalkylène diols, dont la partie alkylène, linéaire ou ramifiée, comprend de 1 à 4 atomes de carbone, de préférence de 2 à 3 atomes de carbone, et dont la masse molaire moyenne en nombre va de 200 à 20000 g/mol, et de préférence de 2000 à 12000 g/mol. A titre d'exemple de polyoxyalkylène diols ou triols utilisables selon l'invention, on 25 peut citer : - les polyoxypropylène diols ou triols (aussi désignés par polypropylène glycols (PPG) diol ou triol) ayant une masse moléculaire moyenne en nombre allant de 400 à 18 000 g/mol et de préférence allant de 400 à 4 000 g/mol ; - les polyoxyéthylène diols ou triols (aussi désignés par polyéthylène glycols (PEG) 30 diol ou triol) ayant une masse moléculaire moyenne en nombre allant de 400 à 18 000 g/mol et de préférence allant de 400 à 4 000 g/mol ; - les copolymères de PPG/PEG diols ou triols ayant une masse moléculaire moyenne en nombre allant de 400 à 18 000 g/mol et de préférence allant de 400 à 4 000 g/mol ; 35 - les polytétrahydrofurane (PolyTHF) diols ou triols ayant une masse moléculaire moyenne en nombre allant de 250 à 4 000 g/mol ; 11 - et leurs mélanges. De préférence, le(s) polyéther polyol(s) utilisable(s) est (sont) choisi(s) parmi les polyoxypropylène diols ou triols avec un indice de polydispersité allant de 1 à 1,4, en particulier allant de 1 à 1,3. Cet indice correspond au rapport de la masse molaire moyenne 5 en poids à la masse moléculaire moyenne en nombre du polyéther polyol (Ip =Mw/Mn) déterminées par GPC. Les polyéther polyols suscités peuvent être préparés de manière conventionnelle, et sont largement disponibles dans le commerce. Ils peuvent être obtenus par polymérisation de l'oxyde d'alkylène correspondant en présence d'un catalyseur à base d'un double 10 complexe métal-cyanure. A titre d'exemples de polyéther diols, on peut citer les polyoxypropylène diols commercialisés sous la dénomination « ACCLAIMO » par la société BAYER, tels que « ACCLAIMe 12200 » de masse moléculaire moyenne en nombre voisine de 11 335 g/mol et dont l'indice hydroxyle va de 9 à 11 mg KOH/g, l'« ACCLAIM® 8200 » de masse 15 moléculaire moyenne en nombre voisine de 8 057 g/mol et dont l'indice hydroxyle va de 13 à 15 mg KOH/g, et l'« ACCLAIM® 4200 » de masse moléculaire moyenne en nombre voisine de 4 020 g/mol, et dont l'indice hydroxyle va de 26,5 à 29,5 mg KOH/g, ou encore le polyoxypropylène diol commercialisé sous la dénomination « VORANOL P2000 » par la société DOW de masse moléculaire moyenne en nombre voisine de 2 004 g/mol et dont 20 l'indice hydroxyle est de 56mg KOH/g environ. A titre d'exemples de polyéther triol, on peut citer le polyoxypropylène triol commercialisés sous la dénomination « VORANOL CP3355 » par la société Dow, de masse moléculaire moyenne en nombre voisine de 3554 g/mol et dont l'indice hydroxyle va de 40 à 50 mg KOH/g. 25 Le(s) polydiène polyol(s) utilisable(s) selon l'invention est(sont) choisi(s) de préférence parmi les polydiènes comportant des groupes hydroxyles terminaux, et leurs dérivés correspondants hydrogénés ou époxydés. Plus préférentiellement, le(s) polydiène polyol(s) utilisable(s) selon l'invention est (sont) choisi(s) parmi les polybutadiènes comportant des groupes hydroxyles terminaux, 30 éventuellement hydrogénés ou époxydés. Mieux encore, le(s) polydiène polyol(s) utilisable(s) selon l'invention est (sont) choisi(s) parmi les homopolymères de butadiène comportant des groupes hydroxyles terminaux, éventuellement hydrogénés ou époxydés. Par terminaux, on entend que les groupes hydroxyles sont situés aux extrémités de la 35 chaîne principale du polydiène polyol. 12 Les dérivés hydrogénés suscités peuvent être obtenus par hydrogénation totale ou partielle des doubles liaisons d'un polydiène comportant des groupes hydroxyles terminaux, et sont donc saturé(s) ou insaturé(s). Les dérivés époxydés suscités peuvent être obtenus par époxydation 5 chémiosélective des doubles liaisons de la chaîne principale d'un polydiène comportant des groupes hydroxyles terminaux, et comportent donc au moins un groupe époxy dans sa chaîne principale. A titre d'exemples de polybutadiène polyols, on peut citer les homopolymères de butadiène, saturé ou insaturé, comprenant des groupes hydroxyles terminaux, 10 éventuellement époxydés, tels que par exemple ceux commercialisés sous la dénomination POLY BD® ou KRASOL® par la société CRAY VALLEY. Les polyester polyols peuvent être choisis parmi les polyester diols et les polyester triols, et de préférence parmi les polyester diols. Parmi les polyester polyols, on peut par exemple citer : 15 - les polyesters polyols d'origine naturelle tel que l'huile de ricin ; - les polyesters polyols résultant de la condensation : - d'un ou plusieurs polyols aliphatiques (linéaires, ramifiés ou cycliques) ou aromatiques tels que par exemple l'éthanediol, le 1,2-propanediol, le 1,3-propanediol, le glycérol, le triméthylolpropane, le 1,6-hexanediol, le 1,2,6-hexanetriol, le butènediol, le 20 sucrose, le glucose, le sorbitol, le pentaérythritol, le mannitol, la triéthanolamine, la N- méthyldiéthanolamine, et leurs mélanges, avec - un ou plusieurs acide polycarboxylique ou son dérivé ester ou anhydride tel que l'acide 1,6-hexanedioïque, l'acide dodécanedioïque, l'acide azélaïque, l'acide sébacique, l'acide adipique, l'acide 1,18-octadécanedioïque, l'acide phtalique, l'acide succinique et les 25 mélanges de ces acides, un anhydride insaturé tel que par exemple l'anhydride maléique ou phtalique, ou une lactone telle que par exemple la caprolactone. Les polyester polyols suscités peuvent être préparés de manière conventionnelle, et sont pour la plupart disponibles commercialement. Parmi les polyesters polyols, on peut par exemple citer les produits suivants de 30 fonctionnalité hydroxyle égale à 2 : - le TONE® 0240 (disponible auprès de UNION CARBIDE) qui est une polycaprolactone de masse moléculaire moyenne en nombre d'environ 2000 g/mol, et un point de fusion de 50°C environ, - le DYNACOLL® 7381 (disponible auprès d'EVONIK) de masse moléculaire 35 moyenne en nombre d'environ 3500 g/mol, et un point de fusion de 65°C environ, 13 - le DYNACOLL® 7360 (disponible auprès d'EVONIK) qui résulte de la condensation de l'acide adipique avec l'hexane diol, et a une masse moléculaire moyenne en nombre d'environ 3500 g/mol, et un point de fusion de 55°C environ, - le DYNACOLL® 7330 (disponible auprès d'EVONIK) de masse moléculaire 5 moyenne en nombre d'environ 3500 g/mol, et un point de fusion de 85°C environ, - le DYNACOLL® 7363 (disponible auprès d'EVONIK) qui résulte également de la condensation de l'acide adipique avec l'hexane diol, et a une masse moléculaire moyenne en nombre d'environ 5500 g/mol, et un point de fusion de 57°C environ, - le DYNACOLL 7250 (commercialisé par EVONIK) : polyester polyol ayant une 10 viscosité de 180 Pa.s à 23°C, une masse moléculaire moyenne en nombre Mn égale à 5 500 g/mol, et une Tg égale à -50°C, - le KURARAY P-6010 (commercialisé par KURARAY) : polyester polyol ayant une viscosité de 68 Pa.s à 23°C, une masse moléculaire moyenne en nombre égale à 6 000 g/mol, et une Tg égale à -64°C, 15 - le KURARAY P-10010 (commercialisé par KURARAY) : polyester polyol ayant une viscosité de 687 Pa.s à 23°C, et une masse moléculaire moyenne en nombre égale à 10 000 g/mol. A titre d'exemple de polyester diol, on peut également citer le REALKYD® XTR 10410 » commercialisé par la société CRAY VALLEY de masse moléculaire moyenne en 20 nombre (Mn) voisine de 1000 g/mol et dont l'indice hydroxyle va de 108 à 116 mg KOH/g. Il s'agit d'un produit issu de la condensation d'acide adipique, de diéthylèneglycol et de monoéthylèneglycol. Les polycarbonate polyols peuvent être choisis parmi les polycarbonate diols ou triols, ayant en particulier une masse moléculaire moyenne en nombre (Me) allant de 300 g/mol à 25 12 000 g/mol, de préférence allant de 400 à 4 000 g/mol. A titre d'exemple de polycarbonate diol, on peut citer : - le CONVERGE POLYOL 212-10 et CONVERGE POLYOL 212-20 commercialisés par la société NOVOMER respectivement de masse moléculaire en nombre (Me) égales à 1 000 et 2 000 g/mol dont les indices hydroxyles sont respectivement de 112 et 56 mg KOH/g, 30 - le DESMOPHEN® C XP 2716 commercialisé par COVESTRO de masse moléculaire en nombre (Me) égale à 326 g/mol dont l'indice hydroxyle est de 344 mg KOH/g, - les POLYOL C-590, C1090, C-2090 et C-3090 commercialisés par KURARAY ayant une masse moléculaire en nombre (Mn) allant de 500 à 3000 g/mol et un indice hydroxyle allant de 224 à 37 mg KOH/g. 35 De préférence, la réaction El est réalisée en présence de polyol(s) choisi(s) parmi les polyéther polyols, de préférence les polyéther diols et/ou les polyéther triols. 14 Polyisocyanate(s) Le(s) polyisocyanate(s) sont de préférence des diisocyanate(s) de préférence choisi(s) parmi les diisocyanates suivants: 5 al) le pentaméthylène diisocyanate (PDI), a2) l'hexaméthylèhne diisocyanate (HD1), a3) l'isophorone diisocyanate (IPDI), a4) le 2,4-toluène diisocyanate (2,4-TDI), a5) le 2,4'-diisocyanate de diphénylméthane (2,4'-MDI), 10 a6) le méta-xylylène diisocyanate (m-XDI), a7) le 1,3-Bis(isocyanatomethyl)cyclohexane (m-H6XDI), a8) le 4,4'-Méthylène dicyclohexyl diisocyanate (H12MDI), a9) et leurs mélanges ; Selon un mode de réalisation, le diisocyanate est du 2,4-TDI ou constitué 15 essentiellement de 2,4-TDI. Selon un autre mode de réalisation, le diisocyanate est le m-XDI. Le(s) polyisocyanates (en particulier di isocyanate(s)), utilisable(s) selon l'invention (par exemple cités en a4) et a5) ci-dessus) peu(ven)t être mis en oeuvre sous la forme d'un mélange contenant essentiellement le(s)dit(s) polyisocyanate(s) (respectivement 20 diisocyanate(s)) et une faible teneur en composé(s) polyisocyanates (respectivement diisocyanate(s)) résiduel(s) issu(s) de la synthèse dudit (desdits) polyisocyanate(s) (respectivement diisocyanate(s)). La teneur en composé(s) polyisocyanate(sà (respectivement diisocyanate(s)) résiduel(s) tolérée (correspondant notamment aux isomères du 2,4-TDI, et du 2,4'-MDI respectivement) est telle que la mise en oeuvre dudit 25 mélange dans la préparation du polyuréthane à terminaisons NCO utilisé selon l'invention n'a avantageusement pas d'impact sur les propriétés finale dudit polyuréthane. Par exemple, le(s) polyisocyanate(s) (par exemple diisocyanate(s)) utilisable(s) selon l'invention (notamment cités en a4) et a5) ci-dessus) peu(ven)t être mis en oeuvre sous la forme d'un mélange contenant au moins 99% en poids de polyisocyanate(s) 30 (respectivement diisocyanate(s)) et moins de 1% en poids de composé(s) polyisocyanate(s) (respectivement diisocyanate(s)) résiduel(s), de préférence sous la forme d'un mélange contenant au moins 99,5% en poids de polyisocyanate(s) (respectivement diisocyanate(s)) et moins de 0,5% en poids de composé(s) polyisocyanate(s) (respectivement diisocyanate(s)) résiduel(s), plus préférentiellement sous la forme d'un mélange contenant au moins 99,8% 35 en poids de polyisocyanate(s) (respectivement diisocyanate(s)) et moins de 0,2% en poids 15 de composé(s) polyisocyanate(s) (respectivement diisocyanate(s)) résiduel(s), par rapport au poids dudit mélange. De préférence, la teneur en composé(s) polyisocyanate(s) (en particulier diisocyanate(s)) résiduel(s) est telle que la teneur pondérale en groupe isocyanate dans ledit 5 mélange reste environ égale à celle indiquée ci-dessus par rapport au poids du diisocyanate a4) et a5) seul. Ainsi, le 2,4-TDI tel que cité en a4) peut être mis en oeuvre sous la forme d'un TDI technique, disponible commercialement, correspondant à une composition dont la teneur en 2,4-TDI est d'au moins 99% en poids, et de préférence d'au moins 99,5% en poids, par 10 rapport au poids de ladite composition. Le 2,4'-MDI tel que cité en a5) peut-être mis en oeuvre sous la forme d'un MDI technique, disponible commercialement, correspondant à une composition dont la teneur en 2,4'-MDI est d'au moins 99% en poids, et de préférence d'au moins 99,5% en poids, par rapport au poids de ladite composition. 15 De préférence, l'étape El est réalisée en présence de TDI, et de préférence de 2,4- TDI. Selon un mode de réalisation, la présente invention concerne un procédé de préparation d'un polyuréthane (PP2) susmentionné comprenant : - dans une première étape (notée El), la préparation d'un polyuréthane à terminaisons NCO 20 (PP1) par une réaction de polyaddition : (i) d'au moins un diisocyanate choisi parmi les diisocyanates suivants: al) le pentaméthylène diisocyanate (PDI) (dont le pourcentage en poids de groupe isocyanate est égale à 55% en poids environ par rapport au poids de PDI), a2) l'hexaméthylène diisocyanate (HDI) (dont le pourcentage en poids de groupe 25 isocyanate est égale à 50% en poids environ par rapport au poids de HDI), a3) l'isophorone diisocyanate (IPDI) (dont le pourcentage en poids de groupe isocyanate est égale à 38% en poids environ par rapport au poids d'IPDI), a4) le 2,4-toluène diisocyanate (2,4-TDI) (dont le pourcentage en poids de groupe isocyanate est égale à 48% en poids environ par rapport au poids de 2,4-TDI), 30 a5) le 2,4'-diisocyanate de diphényleméthane (2,4'-MDI) (dont le pourcentage en poids de groupe isocyanate est égale à 34% en poids environ par rapport au poids de 2,4'MDI), a6) le méta-xylylène diisocyanate (m-XDI) (dont le pourcentage en poids de groupe isocyanate est égale à 45% en poids environ par rapport au poids de m-XDI), 16 a7) le 1,3-Bis(isocyanatomethyl)cyclohexane (m-H6XDI) (dont le pourcentage en poids de groupe isocyanate est égale à 43% en poids environ par rapport au poids de mH6XD1), a8) et leurs mélanges, 5 (ii) avec au moins un polyol choisi parmi les polyether polyols, les polydiène polyols, les polyester polyols, les polycarbonate polyols, et leurs mélanges, dans des quantités de diisocyanate(s) et de polyol(s) conduisant à un rapport molaire NCO/OH, noté ri, strictement supérieur à 1, de préférence allant de 1,6 à 1,9, préférentiellement allant de 1,65 à 1,85 ; et 10 - dans une deuxième étape (notée E2), la réaction du produit formé à la première étape El avec au moins un composé de formule (III) telle que définie ci-dessus, dans des quantités telles que le rapport molaire NCO/OH, noté r2, est inférieur ou égal à 1, de préférence compris entre 0,9 et 1,0, de préférence compris entre 0,95 et 1,0. - le 2,4-toluène diisocyanate (2,4-TDI) pouvant être utilisé sous la forme d'un mélange de 15 TDI a4) comprenant au moins 99% en poids de 2,4-toluène diisocyanate (2,4-TDI) par rapport au poids total dudit mélange a4), et - le 2,4'-diisocyanate de diphényleméthane (2,4'-MDI) pouvant être utilisé sous la forme d'un mélange de MDI a5) comprenant au moins 99% en poids de 2,4'-diisocyanate de diphényleméthane (2,4'-MDI) par rapport au poids total dudit mélange a5). 20 Le(s) polyisocyanate(s) utilisable(s) pour préparer le polyuréthane (PP2) selon l'invention sont typiquement largement disponibles dans le commerce. A titre d'exemple, on peut citer le « SCURANATE® T100 » commercialisé par la société VENCOREX, correspondant à un 2,4-TDI de pureté supérieure à 99% en poids, le « DESMODUR® 1» commercialisé par la société BAYER, correspondant à un IPDI, le « TAKENATE TM 500 » 25 commercialisé par MITSUI CHEMICALS correspondant à un m-XDI, le « TAKENATE TM 600 » commercialisé par MITSUI CHEMICALS correspondant à un m-H6XDI, le « VESTANATO H12MDI » commercialisé par EVONIK correspondant à un H12MDI. Conditions 30 L'étape El peut être réalisée à une température T1 inférieure à 95°C, et de préférence dans des conditions anhydres. Lorsque le polyisocyanate utilisé lors de l'étape El est sous la forme d'une composition ou mélange comme décrit plus haut, le calcul du rapport rl tient compte d'une part des groupes NCO portés par le polyisocyanate et les composés polyisocyanates 35 résiduels issus de la synthèse dudit (desdits) polyisocyanate(s) éventuellement présents en 17 mélange, et d'autre part des groupes OH portés par les polyol(s)) présents dans le milieu réactionnel de l'étape El. La réaction de polyaddition de l'étape El peut être mise en oeuvre en présence ou non d'au moins un catalyseur de réaction. 5 Le(s) catalyseur(s) de réaction utilisable(s) au cours de la réaction de polyaddition de l'étape El peu(ven)t être tout catalyseur connu de l'homme du métier pour catalyser la formation de polyuréthane par réaction d'au moins un polyisocyanate avec au moins un polyol choisi de préférence parmi les polyéther polyols, les polyester polyols, et les polydiène polyols. 10 Une quantité allant jusque 0,3% en poids de catalyseur(s) par rapport au poids du milieu réactionnel de l'étape El peut être utilisée. En particulier, on préfère utiliser de 0,02 à 0,2% en poids de catalyseur(s) par rapport au poids du milieu réactionnel de l'étape El. De préférence, le polyuréthane à terminaisons NCO (PP1) est obtenu par polyaddition d'au moins un diisocyanate, de préférence d'un ou deux diisocyanates choisi(s) 15 parmi ceux cités en al), a2), a3), a4) , a5), a6) et a7) tels que décrits dans l'un quelconque des paragraphes précédents. Selon un mode de réalisation préféré, le polyuréthane à terminaisons NCO (PP1) est obtenu par polyaddition d'au moins un diisocyanate, de préférence d'un ou deux diisocyanates choisi(s) parmi ceux cités en al), a2), a3), a4), a5), a6) et a7) tels que décrits 20 dans l'un quelconque des paragraphes précédents avec au moins un, de préférence un ou deux, polyol(s) choisi(s) parmi les polyéther polyols et les polydiène polyols, et de préférence les polyéther polyols, tels que par exemple les polyéther diols et/ou les polyéther triols. Selon un mode de réalisation préféré, le polyuréthane à terminaisons NCO (PP1) est obtenu par polyaddition d'au moins un diisocyanate, de préférence d'un ou deux 25 diisocyanates choisi(s) parmi ceux cités en al), a2), a3), a4), a5), a6), et a7) tels que décrits dans l'un quelconque des paragraphes précédents avec au moins un, de préférence un ou deux, polyol(s) choisi(s) parmi les polyéther polyols, en présence d'au moins un catalyseur de réaction, à une température de réaction T1 inférieure à 95°C et de préférence allant de 65°C et 80°C, et dans des quantités de diisocyanate(s) et de polyéther polyol(s) conduisant à 30 un rapport molaire NCO/OH, ri, strictement supérieur à 1, de préférence allant de 1,6 à 1,9, et préférentiellement de 1,65 à 1,85. De préférence, le polyuréthane à terminaisons NCO (PP1) est obtenu par polyaddition de 2,4-TDI, avec au moins un polyol choisi parmi les polyéther polyol(s), en présence d'au moins un catalyseur de réaction, à une température de réaction T1 inférieure 35 à 95°C et de préférence allant de 65°C à 80°C et dans des quantités de diisocyanate(s) et de 18 polyéther diol(s) et/ou triol(s) conduisant à un rapport molaire NCO/OH, noté ri, strictement supérieur à 1, de préférence allant de 1,6 à 1,9, et préférentiellement de 1,65 à 1,85. De manière plus préférée, le polyuréthane à terminaisons NCO (PP1) est obtenu par polyaddition de 2,4-TDI, avec un polyol choisi parmi les polyéther diols ou triols, et de 5 préférence avec un polyéther diol, en présence d'au moins un catalyseur de réaction, à une température de réaction T1 inférieure à 95°C et de préférence allant de 65°C à 80°C et dans des quantités de diisocyanate(s) et de polyéther diol(s) ou triol(s) conduisant à un rapport molaire NCO/OH, noté ri, strictement supérieur à 1, de préférence allant de 1,6 à 1,9, et préférentiellement de 1,65 à 1,85. 10 A l'issue de l'étape E1, le polyuréthane à terminaisons NCO (PP1) obtenu est tel que la teneur en groupes NCO (aussi désigné par « taux de NCO » et noté % NCO) présents dans le milieu réactionnel de l'étape El va de préférence de 0,5 à 5,7 %, plus préférentiellement de 0,7 à 3 %, et mieux encore de 1 à 2,5% par rapport au poids du milieu 15 réactionnel de l'étape E1. Par « teneur en groupes NCO » (aussi désigné par « taux de NCO », noté % NCO), on entend la teneur en groupes isocyanate portés par l'ensemble des composés présents dans le milieu réactionnel, à savoir le polyuréthane à terminaisons NCO (PP1) formé et les autres espèces porteuses de groupe(s) isocyanate présentes, tels que les monomères 20 polyisocyanates non réagis. Cette teneur en groupe NCO est calculable de manière bien connue par l'homme du métier et est exprimé en pourcentage en poids par rapport au poids total du milieu réactionnel. Etape E2 25 Selon un mode de réalisation, l'étape E2 est mise en oeuvre à une température inférieure à 95°C, et de préférence dans des conditions anhydres. L'étape E2 peut être réalisée avec un composé de formule (III) ou avec un mélange de composés de formule (III) de nature différente. Le(s) composé(s) de formule (III) susmentionnée peut(vent) être mis en oeuvre soit 30 pur, soit sous la forme d'un mélange ou une composition contenant de préférence au moins 95% en poids de composé(s) de formule (III). L'étape E2) peut être réalisée avec un mélange de composés de formule (II) de natures différentes (par exemple avec des Ri différents, ou bien des R2 différents, ou alors avec des Ri et R2 différents). 19 A titre d'exemple de composé de formule (11), on peut citer le 4-hydroxyméthy1-5- méthy1-1,3-dioxolen-2-one disponible chez FLUOROCHEM et OXCHEM ayant une masse molaire de 130,1 g/mol et un indice hydroxyle voisin de 431 mg KOH/g. Le calcul du rapport r2 tient notamment compte d'une part des groupes NCO portés 5 par l'ensemble des isocyanates présents dans le milieu réactionnel lors de l'étape E2 (polyuréthane à terminaisons NCO et éventuellement les polyisocyanates non réagis ayant servis à sa synthèse issus de l'étape El) et d'autre part des groupes OH portés par le(s) composé(s) de formule (III). A l'issue de l'étape E2, le milieu réactionnel est de préférence exempt de 10 monomères diisocyanates potentiellement toxiques (IPDI, TDI, MDI). Dans ce cas, le polyuréthane (PP2) selon l'invention ne présente avantageusement pas de risques toxicologiques liés à la présence de tels monomères. A l'issue de l'étape E2, le polyuréthane (PP2) susmentionné présente de préférence de 0,1 à 1,5 milliéquivalent de fonctions T de formule (I) susmentionnée par 15 gramme dudit polyuréthane (PP2), plus préférentiellement de 0,15 à 1 milliéquivalent de fonctions T par gramme dudit polyuréthane (PP2) et mieux encore de 0,2 à 0,8 milliéquivalent de fonctions T par gramme dudit polyuréthane (PP2). Autres étapes 20 Le procédé susmentionné peut comprendre une étape de purification des produits de réaction intermédiaire. De préférence le procédé ne comprend pas d'étape de purification des produits de réaction intermédiaires, ou d'étape d'élimination de solvant. Selon un mode de réalisation, ledit procédé ne comprend pas d'étape consistant à 25 ajouter un ou plusieurs solvant(s) et/ou plastifiant(s). Un tel procédé de préparation peut ainsi être avantageusement mis en oeuvre sans interruption, avec des vitesses de ligne de production très élevées à l'échelle industrielle. Selon un mode de réalisation préféré le procédé selon l'invention consiste en une première étape El et en une deuxième étape E2, telles que définies dans l'un quelconque 30 des paragraphes précédent. La présente invention a également pour objet un polyuréthane à comprenant au moins deux fonctions terminales T de formule (I) (PP2) susceptible d'être obtenu selon un procédé de préparation selon l'invention, tel que décrit dans l'un quelconque des 35 paragraphes précédents. 20 C. Système multicomposant La présente invention a également pour objet un système multicomposant, de préférence sans solvant, comprenant : - comme premier composant (composant A), une composition comprenant au 5 moins un polyuréthane (PP2) tel que défini précédemment, et - comme deuxième composant (composant B), une composition comprenant au moins un composé aminé (B1) comprenant au moins deux groupes amine choisis parmi les groupes amine primaire, les groupes amine secondaire et leurs mélanges, de préférence comprenant au moins deux groupes amine primaire. 10 Les composants du système multicomposants sont généralement stockés séparément et sont mélangés au moment de l'emploi, à une température de mélange T3, pour former une composition, de préférence adhésive, destinée à être appliquée sur la surface d'un matériau. Le mélange des composants du système multicomposants, et en particulier des 15 composants A et B, peut être réalisé en conditions anhydres. De préférence, les quantités de polyuréthane(s) (PP2) et de composé(s) aminé(s) (B1) présents dans le système multicomposant selon l'invention conduisent à un rapport molaire du nombre de fonctions T de formule (I) sur le nombre de groupes amine primaire et/ou secondaire noté r3, allant de 0,5 à 1. 20 Le rapport molaire noté r3 dans l'ensemble de la présente demande correspond au rapport molaire du nombre total de fonctions T de formule (I) présentes dans le système multicomposant, sur le nombre total de groupes amine primaire et/ou secondaire présents dans le système multicomposant. L'utilisation d'un tel rapport r3 permet avantageusement d'obtenir par une réaction 25 de polyaddition entre le(s) polyuréthane(s) (PP2) susmentionnés et le(s) composé(s) aminés (B1) comportant de préférence au moins deux ou trois groupes amine primaire selon l'invention, une composition, de préférence adhésive, présentant avantageusement de bonnes performances mécaniques. Le(s) composé(s) aminé(s) (B1) utilisé(s) selon l'invention possède(nt) de 30 préférence une viscosité adaptée à la température de mélange T3. Le(s) composé(s) aminés (B1) utilisé(s) selon l'invention possède(nt) de préférence une alcalinité primaire allant de 0,4 à 34 méq/g, plus préférentiellement de 3,0 à 34 méq/g de composé aminé. L'alcalinité primaire est le nombre de fonctions amine primaire NH2 par gramme de 35 composé aminé (B1), ledit nombre étant exprimé sous la forme de milliéquivalents de HCI 21 (ou milliéquivalents de NH2) utilisé dans le dosage des fonctions amines, déterminé de manière bien connue par titrimétrie. Le(s) composé(s) aminé(s) (B1) utilisé(s) selon l'invention peu(ven)t être des composés monomériques ou des polymériques. 5 Le(s) composé(s) aminé(s) (B1) peuvent comprendre en outre des groupes amine tertiaires. Le(s) composé(s) aminé(s) (B1) utilisé(s) selon l'invention peu(ven)t être choisie(s) parmi des composés hydrocarbonés, linéaires, ramifiés, cycliques ou acycliques, saturés ou insaturés, et comportant au moins deux groupes amine choisis parmi les groupes amine 10 primaires, les groupes amine secondaires et leurs mélanges, de préférence comportant au moins deux groupes amine primaire -NH2, la chaîne hydrocarbonée entre les fonctions amine (ou avantageusement -CH2-NH2) étant éventuellement interrompue par un ou plusieurs hétéroatomes choisi parmi 0, N, S et/ou éventuellement interrompue par un ou plusieurs groupes divalents -NH- (amine secondaire), -000- (ester), -CONH- (amide), - 15 NHCO- (carbamate), -C=N- (imine), -CO- (carbonyle) et -S0- (sulfoxyde), le(s)dit(s) composé(s) aminé(s) présentant de préférence une alcalinité primaire allant de 0,4 à 34 méq/g, plus préférentiellement de 3,0 à 34 méq/g de composé aminé. A titre d'exemple de tels composés, on peut citer par exemple: - les alkylène polyamines comportant au moins deux groupes amine primaire -NH2, 20 - les cycloalkylène polyamines comportant au moins deux groupes amine primaire - NH2, - les polyamines comprenant à la fois des groupes alkyles et cycloalkyles et comportant au moins deux groupes amine primaire -NH2, - les polyether polyamines comportant au moins deux groupes amine primaire - 25 NH2, - les polyéthylène imines comportant au moins deux groupes amine primaire -NH2, - les polypropylène imines comportant au moins deux groupes amine primaire -NH2, - les polyamidoamines comportant au moins deux groupes amine primaire -NH2. De préférence, le(s) composé(s) aminé(s) (B1) utilisé(s) selon l'invention 30 possède(nt) deux ou trois groupes amines primaires. Plus préférentiellement, le(s) composé(s) aminé(s) (B1) utilisé(s) selon l'invention est (sont) choisi(s) parmi des composés hydrocarbonés, linéaires, ramifiés, cycliques ou acycliques, saturés et comportant deux ou trois groupes amines primaires -NH2, lesdits composés étant éventuellement interrompus par un ou plusieurs hétéroatomes choisis parmi 35 un atome d'oxygène -0- et un atome d'azote -N- et/ou un ou plusieurs groupes divalents 22 amine secondaire -NH-, et présentant une alcalinité primaire allant de 0,4 à 34 méq/g, plus préférentiellement de 3,0 à 34 méq/g de composé aminé. A titre d'exemple de tels composés, on peut citer par exemple: - les alkylène diamines et alkylène triamines, comportant respectivement deux ou 5 trois groupes amines primaires -NH2, - les cycloalkylène diamines et triamines, comportant respectivement deux ou trois groupes amines primaires -NH2, - les diamines et triamines comprenant à la fois des groupes alkyles et cycloalkyles, comportant respectivement deux ou trois groupes amines primaires -NH2, 10 - les polyéther diamines et polyéther triamines, comportant respectivement deux ou trois groupes amines primaires -NH2, - les polyéthylène imines comportant deux ou trois groupes amines primaires -NH2, - les polypropylène imines comportant deux ou trois groupes amines primaires -NH2, - les polyamidoamines comportant deux ou trois groupes amines primaires -NH2. 15 Plus particulièrement, on peut citer : - l'éthylène diamine (EDA) ayant une alcalinité primaire de 33,28 méci/g : NH2 \ \ NH2 ; 20 - la diéthylènetriamine (DETA) ayant une alcalinité primaire de 19,39 méci/g : H2N NH NI-12 25 - la tris(2-aminoéthyl)amine (TAEA) ayant une alcalinité primaire de 20,52 méci/g : 23 NH2 NH2 NH2. - les polyéthylène imines répondant aux formules ci-dessous: H2N-(CH2-CH2-N H),-CF12-CF12-N H2 N[CF12-C1-12-NH),-CF12-CF12-NH2b 5 dans lesquelles x est un nombre entier tel que l'alcalinité primaire va de 0,4 à 34 méq/g, plus préférentiellement de 3,0 à 34 méq/g ; - les polypropylène imines répondant aux formules ci-dessous : H2N-(CH2-CH2-CH2-N H),-CF12-CF12-CF12-N H2 N[CF12-C1-12-C1-12-NH)x-CF12-CF12-CF12-NH2b 10 dans lesquelles x est un nombre entier tel que l'alcalinité primaire est va de 0,4 à 34 méq/g, plus préférentiellement de 3,0 à 34 méq/g ; - les poly(éthylène-propylène) imines répondant aux formules ci-dessous : H2N-(CH2-CH2-N H),-(CF12-CF12-CF12-N Fl)yFi NKCI-12-C1-12-N1-1)x-(C1-12-C1-12-C1-12-N1-1)yl-lb 15 dans lesquelles x et y sont des nombres entiers tel que l'alcalinité primaire va de 0,4 à 34 méq/g, plus préférentiellement de 3,0 à 34 méq/g ; - l'hexaméthylène diamine (HMDA) ayant une alcalinité primaire de 17,11 méq/g N 1-12-C1-12-C 1-12-CF12-CF12-C F12-CF-12-N1-12 ; - l'isophorone diamine (IPDA) ayant une alcalinité primaire de 11,73 méq/g 20 NH2 NH2 - les polyéther diamines possédant une alcalinité primaire allant de 11,4 à 13,5 méq/g et répondant à la formule ci-dessous : h2 24 dans laquelle x = 2 ou 3; de telles polyéther diamines sont commercialisées par exemple sous la dénomination JEFFAMINES EDR-148 et EDR-176 par la société HUNTSMAN et présentent des alcalinités primaires respectives de 13,5 et 11,4 méq/g ; 5 - les polyéther diamines possédant une alcalinité primaire allant de 0,5 à 8,7 méq/g et répondant à la formule ci-dessous : dans laquelle x est un nombre entier allant de 2 ou 68, tel que l'alcalinité primaire va de 0,5 à 8,7 méq/g ; de telles polyéther diamines sont commercialisées par exemple 10 sous la dénomination JEFFAMINES D-230, D-400, D-2000 et D-4000 par la société HUNTSMAN et présentent des alcalinités primaires respectives de 8,7, 5,0, 1,0 et 0,5 méq/g ; - les polyéther diamines possédant une alcalinité primaire allant de 1,0 à 9,1 méq/g et répondant à la formule ci-dessous : FLN 15 dans laquelle x, y et z sont des nombres entiers, y allant de 2 à 39 et x + z allant de 1 à 6, tel que l'alcalinité primaire va de 1,0 à 9,1 méq/g ; de telles polyéther diamines sont commercialisées par exemple sous la dénomination JEFFAMINES HK-511, ED-600, ED-900et ED-2003 par la société HUNTSMAN et présentent des 20 alcalinités primaires respectives de 9,1, 3,3, 2,2 et 1,0 méq/g ; - les polyéther triamines possédant une alcalinité primaire allant de 0,6 à 6,8 méq/g et répondant à la formule ci-dessous : dans laquelle R est un atome d'hydrogène ou un groupe alkyl en Cl à C2, x, y, z et 25 n sont des nombres entiers, n allant de 0 à 1 et x + y + z allant de 5 à 85, tel que l'alcalinité primaire va de 0,6 à 6,8 méq/g ; de telles polyéther diamines sont 25 commercialisées par exemple sous la dénomination JEFFAMINES T-403, T-3000, et T-5000 par la société HUNTSMAN et présentent des alcalinités primaires respectives de 6,8, 1,0 et 0,6 méq/g ; - les amines grasses dimères et trimères comportant deux ou trois groupes amines 5 primaire d'alcalinité primaire allant de 3,39 méq/g à 3,60 méq/g. Ces amines grasses dimères et trimères peuvent être obtenues à partir d'acides gras dimérisés et trimérisés correspondants. A titre d'exemple de telles amines grasses dimères, on peut citer celles répondant aux formules suivantes : 10 NH2 H2N NH2 Les acides gras dimères et trimères utilisés pour préparer les amines grasses sus- 15 cités sont obtenus par polymérisation à haute température et sous pression d'acides gras insaturés monocarboxyliques (acide monomère), comprenant de 6 à 22 atomes de carbone, de préférence de 12 à 20 atomes de carbone, et proviennent de sources végétales ou animales. On peut citer comme exemple de tels acides gras insaturés, les acides en 018 ayant une ou deux doubles liaisons (respectivement l'acide oléïque ou linoléïque) obtenus à 20 partir de tallol qui est un sous-produit de la fabrication de la pâte à papier. Après polymérisation de ces acides gras insaturés, on obtient un mélange technique contenant en moyenne 30-35 % en poids d'acides gras monocarboxyliques souvent isomérisés par rapport aux acides gras insaturés monocarboxyliques de départ, 60-65 % en poids d'acides 26 dicarboxyliques (acides dimères) comprenant le double du nombre de carbone par rapport aux acides gras insaturés monocarboxyliques de départ et 5-10 % en poids d'acides tricarboxyliques (acides trimères) ayant le triple du nombre de carbone par rapport aux acides gras insaturés monocarboxyliques de départ. Par purification de ce mélange, on 5 obtient les différents grades commerciaux d'acides dimères, monomères ou trimères. Ces acides gras dimères et trimères sont ensuite soumis à une réaction d'ammoniation réductrice (NH3/H2) en présence d'un catalyseur, permettant d'obtenir les amines grasses dimérisées. Selon un mode de réalisation, le(s) composé(s) (B1) comprennent au moins deux groupes méthylène amine (-CH2-NH2). 10 Selon un mode de réalisation préféré, le(s) composé(s) (B1) sont choisis parmi la tris-(2-aminoéthyl)amine (TAEA), l'hexaméthylène diamine (HMDA), et leurs mélanges. Lorsque le système multicomposant selon l'invention comprend au moins deux composés aminés (B1), ceux-ci peuvent être compris dans deux composants différents, par exemple un composant (B) et un composant (C). Les composants (A), (B) et (C) sont alors 15 stockés séparément avant mélange au moment de l'emploi dudit système, à une température de mélange T3, pour former une composition, de préférence adhésive, destinée à être appliquée sur la surface d'un matériau. Le système multicomposant selon l'invention peut comprendre au moins un catalyseur de réticulation. 20 Le(s) catalyseur(s) de réticulation peu(ven)t être n'importe quel catalyseur habituellement utilisé(s) pour accélérer la réaction d'ouverture de cycle d'un composé comportant une fonction T par une amine primaire et/ou secondaire. A titre d'exemple de catalyseur de réticulation utilisable selon l'invention, on peut citer : 25 - les alcoolates, tels que le tert-butylate de potassium ou le méthanolate de sodium ; - les bases fortes choisis parmi : o les phosphazènes tel que le 2-tert-butylimino-2-diéthylamino-1,3- diméthylperhydro-1,3,2-diazaphosphorure (BMEP), 30 o les guanidines telles que : le 1,5,7-triazabicyclo[4.4.0]dec-5-ene (TBD) 27 le N-méthyl triazabicyclodécène (Me-TBD) NN/ CH3 o des amines tertiaires telles que : le 1,8-diazabicyclo[5.4.0]undec-7-ène (DBU) l'éther diéthylique-2,2'-morpholine (DM DEE) C) /0 \N/\0/\N/ le 1,4-diazabicyclo[2.2.2]octane (DABCO) 15 Une quantité allant de 0,05 à 1 % en poids de catalyseur(s) de réticulation par rapport au poids total du système multicomposant selon l'invention peut être utilisée. Le(s) catalyseur(s) de réticulation peu(ven)t être réparti(s) dans un ou plusieurs des 20 composants formant le système multicomposant selon l'invention. Avantageusement, le système multicomposant selon l'invention peut comprendre au moins une charge minérale. N N le 1,5-diazabicyclo[4.3.0]non-5-ène (DBN) N N 5 10 28 La (ou les) charge(s) minérale(s) utilisable(s) est (sont) avantageusement choisie(s) de manière à améliorer les performances mécaniques de la composition selon l'invention à l'état réticulée. A titre d'exemple de charge(s) utilisable(s), on peut citer de manière non limitative 5 le carbonate de calcium, le kaolin, la silice, le gypse, les microsphères et les argiles. De préférence, la (ou les) charge(s) minérale(s) possède(nt) une taille de particule maximale, notamment un diamètre externe, inférieur(e) à 100 pm et de préférence inférieur(e) à 10 pm. De telles charges peuvent être sélectionnées de manière bien connue par l'homme du métier en utilisant des tamis de mailles appropriées. 10 De préférence, la teneur totale en charge(s) éventuellement présente(s) dans le système multicomposant selon l'invention ne dépasse pas 70% en poids du poids total dudit système. Le(s) charge(s) peu(ven)t être répartie(s) dans un ou plusieurs des composants formant le système multicomposant selon l'invention. 15 Le système multicomposant selon l'invention peut inclure moins de 2% en poids d'un ou plusieurs additifs choisis avantageusement de manière appropriée pour ne pas détériorer les propriétés de la composition selon l'invention à l'état réticulé. On peut citer parmi les additifs utilisables des antioxydants ou stabilisants UV (ultra-violet), des pigments, et des colorants. Ces additifs sont de préférence choisis parmi ceux habituellement utilisés 20 dans des compositions adhésives. Le(s) additif(s) peu(ven)t être répartie(s) dans un ou plusieurs des composants formant le système multicomposant selon l'invention. De préférence, le système multicomposant susmentionné ne comprend pas de solvant et/ou plastifiant. 25 Du fait de la faible viscosité du polyuréthane (PP2) selon l'invention, le système multicomposant selon l'invention peut avantageusement être mis en oeuvre directement par mélange de ses différents composants, sans ajout de solvant et/ou de plastifiant, réducteurs de viscosité, dans le composant (A) et/ou sans chauffage dudit composant à des températures au-delà de 95°C. 30 De préférence, le polyuréthane (PP2) selon l'invention possède une viscosité mesurée à 23°C inférieure ou égale à 600 Pa.s. et une viscosité mesurée à 60°C inférieure ou égale à 40 Pa.s, permettant au système multicomposant selon l'invention d'être avantageusement mis en oeuvre sans ajout de solvant et/ou de plastifiant dans le composant (A) comprenant ledit polyuréthane (PP2), et/ou sans chauffage dudit composant. 35 Selon un mode de réalisation, le système multicomposant selon l'invention comprend: 29 - comme premier composant (A), une composition comprenant au moins un polyuréthane (PP2) selon l'invention, et - comme deuxième composant (B), une composition comprenant au moins un ou deux composé(s) aminé(s) tel(s) que décrit(s) dans l'un des paragraphes précédents (B1), et 5 ledit système multicomposant étant dépourvu de solvant et/ou de plastifiant. Le système multicomposant selon l'invention peut être un système bicomposant, c'est-à-dire un système constitué de deux composants (A) et (B), lesdits composants (A) et (B) étant tels que décrits dans l'un des paragraphes précédents. De préférence, le composant (A) comprend au moins 97% en poids, et plus 10 préférentiellement au moins 98% en poids de polyuréthane à (PP2) selon l'invention par rapport au poids total dudit composant (A). Selon un mode de réalisation, le système multicomposant est une composition adhésive, de préférence une composition de colle ou de mastic. 15 L'invention porte également sur l'utilisation d'un polyuréthane (PP2) selon l'invention, pour la fabrication d'une composition adhésive, de préférence sans solvant, notamment sous la forme d'un système multicomposant. De préférence, la fabrication de la composition adhésive est réalisée sans ajout de composé destiné à abaisser la viscosité de ladite composition, tel qu'un solvant (aqueux, 20 organique), un diluant réactif et/ou un plastifiant. De préférence, les composants du système multicomposant selon l'invention comprenant le(s) polyuréthane(s) (PP2) selon l'invention et le(s) composé(s) aminé(s) (B1) selon l'invention sont mélangés à une température T3 telle que définie précédemment. De préférence, la composition, de préférence adhésive, selon l'invention est 25 fabriquée par la mise en oeuvre du système multicomposant selon l'invention, c'est-à-dire le mélange des différents composants le constituant, à une température de mélange T3. D. Utilisations L'invention a également pour objet un procédé d'assemblage de matériaux mettant 30 en oeuvre le polyuréthane (PP2) selon l'invention, notamment par l'intermédiaire de la mise en oeuvre du système multicomposant selon l'invention comprenant les étapes suivantes : - le mélange d'au moins un polyuréthane (PP2) tel que décrit précédemment et d'au moins un composé aminé (B1), puis - l'enduction dudit mélange sur la surface d'un premier matériau, puis 35 - le contrecollage de la surface d'un second matériau sur ladite surface enduite, puis 30 - la réticulation dudit mélange. L'étape de mélange d'au moins un polyuréthane (PP2) tel que décrit précédemment et d'au moins un composé aminé (B1) tel que décrit précédemment, peut être réalisée notamment par la mise en oeuvre du système multicomposant selon l'invention, à savoir par 5 mélange des composants comprenant respectivement le(s) polyuréthane(s) (PP2) (composant (A)) et le(s) composé(s) aminé(s) (composant (B)), tel que définis précédemment. Cette étape de mélange peut être réalisée à température ambiante ou à chaud, avant enduction. 10 De préférence, le mélange est réalisé à une température inférieure à la température de dégradation des ingrédients compris dans l'un ou l'autre des composants (A) et (B). En particulier, le mélange est réalisé à une température T3 inférieure à 95°C, de préférence allant de 15 à 80°C, afin d'éviter avantageusement toute dégradation thermique. De préférence, on mélange le polyuréthane à terminaisons (PP2) et le(s) 15 composé(s) aminé (B1) dans des quantités telles que le rapport molaire du nombre de fonctions T sur le nombre de groupes amine primaire et/ou secondaire présents dans le mélange, noté r3, va de 0,5 à 1. Dans chacune de ces variantes, l'enduction dudit mélange peut être réalisée sur tout ou partie de la surface d'un matériau. En particulier, l'enduction dudit mélange peut être 20 réalisée sous la forme d'une couche d'épaisseur allant de 0,002 à 5 mm. Eventuellement, la réticulation dudit mélange sur la surface du matériau peut-être accélérée en chauffant le(s) matériau(x) enduit(s) à une température inférieure ou égale à 120°C. Le temps requis pour compléter cette réaction de réticulation et assurer ainsi le niveau de cohésion requis est en général de l'ordre de 0,5 à 24 heures. 25 L'enduction et le contrecollage du second matériau sont généralement effectués dans un intervalle de temps compatible avec le procédé d'enduction, comme il est bien connu de l'homme du métier, c'est-à-dire avant que la couche d'adhésif perde sa capacité à fixer par collage les deux matériaux. Les matériaux appropriés sont, par exemple, des substrats inorganiques tels que le 30 verre, les céramiques, le béton, les métaux ou les alliages (comme les alliages d'aluminium, l'acier, les métaux non-ferreux et les métaux galvanisés) ainsi que les métaux et les composites éventuellement revêtus de peinture (comme dans le domaine automobile); ou bien des substrats organiques comme le bois, des plastiques tel que le PVC, le polycarbonate, le PMMA, les résines époxy et les polyesters. 31 La présente invention concerne également l'utilisation d'un polyuréthane comprenant au moins deux fonctions terminales T de formule (I) (PP2) selon l'invention pour la fabrication d'une composition adhésive. 5 Les performances mécaniques et le pouvoir adhésif des compositions selon l'invention peuvent être mesurés conformément aux tests décrits dans les exemples qui suivent, à savoir une fois réticulées. Les compositions selon l'invention sont avantageusement adaptées à un large panel d'applications telles que l'agroalimentaire, la cosmétique, l'hygiène, le transport, l'habitat, les textiles, l'emballage. En particulier, les 10 compositions selon l'invention présentent une force d'élongation à la rupture intrinsèque allant de 0,3 à 10 MPa, tel qu'illustré dans les exemples (mesure des performances mécaniques). Il a été observé que le polyuréthane (PP2) selon l'invention présente avantageusement une réactivité améliorée vis-à-vis des composés aminés comprenant au 15 moins deux groupes amine primaire et/ou secondaire à une température proche de l'ambiante (allant par exemple de 15°C à 35°C). Il a été observé par ailleurs qu'en utilisant le polyuréthane (PP2) selon l'invention, on pouvait avantageusement fabriquer des compositions adhésives sans solvant présentant de bonnes propriétés de mouillabilité et de bonnes performances mécaniques, adaptées au 20 revêtement de surface, et des propriétés adhésives satisfaisantes pour l'assemblage par collage d'au moins deux matériaux. Tous les modes de réalisation décrits ci-dessus peuvent être combinés les uns avec les autres. 25 Dans le cadre de l'invention, par « comprise entre x et y », ou « allant de x à y », on entend un intervalle dans lequel les bornes x et y sont incluses. Par exemple, la gamme «comprise entre 0% et 25% » inclus notamment les valeurs 0% et 25%. Les exemples suivants sont donnés à titre purement illustratif de l'invention et ne 30 sauraient être interprétés pour en limiter la portée. PARTIE EXPERI M EN TALE A - Synthèse du polyuréthane comprenant au moins deux fonctions terminales T 35 (PP2) (composant A) Les composants (A) des exemples 1 à 4 selon l'invention sont préparés à l'aide des réactifs indiqués dans le tableau 1 et selon le mode opératoire décrit dans les pages 32 suivantes. Les quantités indiquées dans le tableau 1 sont exprimées en gramme de produits commerciaux. Tableau 1 Ingrédients 1 2 3 4 PPG diol 80.8 - - - PPG triol - 83,1 83,1 83,1 2,4-TDI 11,8 10,3 10,3 10,3 Catalyseur de réaction 0,1 0,1 0,1 0,1 Rapport NCO/OH, r1 1,68 1,78 1,78 1,78 4-hydroxyméthy1-5-méthy1-1,3-dioxolen-2-one 7,2 6,5 6,5 6,5 Rapport molaire NCO/OH, r2 0,93 0,98 0,98 0,98 5 Dans le tableau 1, on utilise comme: - PPG diol, le produit commercial vendu sous la dénomination VORANOL® P2000 par la société DOW, correspondant à du polypropylène glycol diol, ayant un indice d'hydroxyle environ égal à 56 mg KOH/g, - PPG triol, le produit commercial vendu sous la dénomination VORANOL® CP3355 par la 10 société DOW, correspondant à du polypropylène glycol triol, ayant un indice d'hydroxyle environ égal à 45 mg KOH/g, - 2,4-TDI, le produit commercial vendu sous la dénomination SCURANATE® T100 par la société VENCOREX, correspondant à une composition de TDI à 99% en poids de 2,4-TDI, - catalyseur de réaction, le produit commercial vendu sous la dénomination BORCHI KAT® 15 315 par la société BORCHERS, correspondant au néodécanoate de bismuth, - 4-hydroxyméthy1-5-méthy1-1,3-dioxolen-2-one (numéro CAS : 91526-18-0) synthétisé selon WO 96/02253 ayant un indice d'hydroxyle environ égal à 431 mg KOH/g. Les rapports molaires ri et r2 sont calculés de manière bien connue par l'homme du métier à partir des quantités molaires en réactifs utilisés. En exprimant le nombre de mole(s) 20 de diisocyanate utilisé en fonction de la masse molaire de ce dernier, le nombre de mole(s) de polyol utilisé en fonction de l'indice hydroxyle (mg KOH/g) et de la fonctionnalité de ce dernier, le nombre de mole(s) de 4-hydroxyméthy1-5-méthy1-1,3-dioxolen-2-one utilisé en fonction de l'indice hydroxyle (mg KOH/g) de ce dernier et sachant que la masse molaire de KOH est de 56,11 g/mol, on peut écrire : 25 2 x m1 (diisocyanate) x 1000 x 56,11 ri - M (diisocyanate) x IOH(polyol) x m2 (polyol) et 33 r2 = [2 x mi (diisocyanate)] [ IOH(polyol) x m2 (polyol)] M (diisocyanate) 56 x 5611 IOH (4-hydroxymethyl-5-methyl-1,3-dioxolen-2-one)x m3 (4-hydroxymethy1-5-methy1-1,3-dioxolen-2-one) où : ml (diisocyanate) correspond à la masse de SCURANATE® T100 introduit, 5 M (diisocyanate) correspond à la masse molaire du TDI qui est égal à 174 g/mol, 10H (polyol) correspond à l'indice hydroxyle du polyol utilisé (VORANOL® P2000 ou du VORANOL® CP3355 selon l'exemple considéré), m2 (polyol) correspond à la masse du polyol introduit, 10H (4-hydroxyméthy1-5-méthy1-1,3-dioxolen-2-one) correspond à l'indice d'hydroxyle du 10 4-hydroxyméthy1-5-méthy1-1,3-dioxolen-2-one, m3 (4-hydroxyméthy1-5-méthy1-1,3-dioxolen-2-one) correspond à la masse de 4-hydroxyméthy1-5-méthy1-1,3-dioxolen-2-one introduit. Etape El : Synthèse du polyuréthane à terminaisons NCO (PP1) 15 Dans un réacteur placé sous atmosphère d'azote, on chauffe le diisocyanate à 50°C puis on introduit sous agitation constante au goutte à goutte un mélange de polyol et de catalyseur de réaction en contrôlant la température de réaction T1 de manière à ce qu'elle ne dépasse pas 80°C, conformément aux quantités indiquées dans le tableau 1. Ce mélange est maintenu sous agitation constante à 80°C, sous azote, jusqu'à 20 réaction complète des fonctions NCO du diisocyanate. Le suivi de la réaction est réalisé en mesurant l'évolution de la teneur en groupes NCO dans le mélange, par exemple par un dosage de dibutylamine en retour, à l'aide d'acide chlorhydrique selon la norme NF T52-132. La réaction est stoppée lorsque le « taux de NCO » (%NCO) mesuré est environ égal au taux de NCO souhaité. 25 Caractérisation du polyuréthane à terminaisons NCO (PP1) 1 2 3 4 %NCO calculé dans le milieu réactionnel de l'étape El (en % en poids du poids du milieu réactionnel) 2,5 2,3 2,3 2,3 Etape E2 : Synthèse du polyuréthane (PP2) (composant A) Une fois la réaction de l'étape El terminée, on introduit dans le réacteur le 4-hydroxyméthy1-5-méthy1-1,3-dioxolen-2-one dans les proportions indiquées dans le tableau 30 1, sous agitation et sous azote, en veillant à ce que la température de réaction T2 ne dépasse pas 80°C. Le mélange polyuréthane à terminaisons NCO (PP1) - 4-hydroxyméthy15-méthy1-1,3-dioxolen-2-one est maintenu sous agitation constante à 80 °C, sous azote, 34 jusqu'à disparition complète des fonctions NCO visibles en Infra-Rouge (IR) (environ 2250 cm-1). Mesure de viscosité : 5 La viscosité du composant (A) obtenu est mesurée 24 heures après la fin de réaction (J+1) à 23°C et 60°C et exprimée en Pascal seconde (Pa.$). L'ensemble des valeurs mesurées pour les exemples 1 à 4 sont regroupés dans le tableau 2 suivant. La mesure de viscosité à 23°C se fait à l'aide d'un viscosimètre Brookfield RVT, avec une aiguille adaptée au domaine de viscosité et à une vitesse de rotation de 20 tours 10 par minute (tr/mn). La mesure de viscosité à 60°C se fait à l'aide d'un viscosimètre Brookfield RVT couplé avec un module chauffant de type Thermosel de la marque Brookfield, avec un mobile adapté au domaine de viscosité et à une vitesse de rotation de 20 tours par minute. 15 Tableau 2 Caractérisation du polyuréthane (PP2) 1 2 3 4 Viscosité à J+1 à 23°C (Pa.s.) 380 1250 1250 1250 Viscosité à J+1 à 60°C (Pa.s.) 11,3 48,0 48,0 48,0 Teneur calculée en fonction T dans le polyuréthane (PP2) (méq/g de polyuréthane (PP2)), notée tc, (PP2) 0,56 0,50 0,50 0,50 La teneur en fonctions T dans le polyuréthane (PP2) (notée tc, (PP2)) (exprimée en méq/g de polyuréthane (PP2)) est calculée de manière bien connue de l'homme du métier à partir de la quantité molaire de 4-hydroxyméthy1-5-méthy1-1,3-dioxolen-2-one introduit. En 20 exprimant le nombre de mole(s) de 4-hydroxyméthy1-5-méthy1-1,3-dioxolen-2-one introduit en fonction de l'indice hydroxyle (mg KOH/g) de ce dernier et de la masse molaire de KOH égale à 56,11 g/mol, on peut écrire : tcc = IOH (4-hydroxymethyl-5-methyl-1,3-dioxolen-2-one) x m3 (4-hydroxymethy1-5-methy1-1,3-dioxolen-2 -one) 56,11 x m (PP2) 25 où : 10H (4-hydroxyméthy1-5-méthy1-1,3-dioxolen-2-one) correspond à l'indice d'hydroxyle du 4-hydroxyméthy1-5-méthy1-1,3-dioxolen-2-one, m3 (4-hydroxyméthy1-5-méthy1-1,3-dioxolen-2-one) correspond à la masse de 4-hydroxyméthy1-5-méthy1-1,3-dioxolen-2-one introduit, 35 m (PP2) correspond à la masse de polyuréthane (PP2), soit à la masse totale des ingrédients utilisés pour la synthèse du polyuréthane (PP2) (PPG diol ou triol, 2,4-TDI, catalyseur de réaction). 5 B - Préparation des compositions adhésives par mélange des composants (A) et Les compositions adhésives 1' à 4' sont préparées par mélangeage des différents ingrédients indiqués dans le tableau 3 suivant, en suivant le mode opératoire décrit ci-après. Les quantités indiquées dans le tableau 3 sont exprimées en grammes. 10 Tableau 3 1' 2' 3' 4' Composant A de l'exemple 1 100 - - - Composant A de l'exemple 2 - 100 - - Composant A de l'exemple 3 - - 100 - Composant A de l'exemple 4 - - - 100 TAEA 3,90 0.46 0.46 - HMDA - 3,48 3,48 3,48 Carbonate de calcium 50 - 50 50 Rapport molaire r3 0,7 0,7 0,7 0,6 Dans le tableau 3, on utilise : - la tris(2-aminoéthyl)amine (TAEA) d'alcalinité primaire = 20,52 méq/g de TAEA, 15 - l'hexaméthylène diamine (HMDA) d'alcalinité primaire = 17,21 méq/g de HMDA, - le carbonate de calcium de taille de particule maximale = 100 pm. Le rapport molaire r3 est calculé de manière bien connue par l'homme du métier à partir des quantités molaires en 4-hydroxyméthy1-5-méthy1-1,3-dioxolen-2-one et en composé(s) aminé(s) possédant au moins deux groupes amines primaires (-NH2). En 20 exprimant le nombre de mole(s) de 4-hydroxyméthy1-5-méthy1-1,3-dioxolen-2-one en fonction de la teneur en fonctions T dans le polyuréthane (PP2) précédemment calculée ; et le nombre de mole(s) de composé(s) aminé(s) utilisé(s) en fonction de l'alcalinité primaire (méq/g) de ce dernier, on peut écrire : T3 = tcc (PP2) x m (PP2) Ek[mk (composé aminé)x APk (composé aminé)] 25 où : tcc est la teneur calculée en fonctions T dans le polyuréthane (PP2) (méq/g) comme définie précédemment, 36 m (PP2) correspond à la masse de polyuréthane (PP2) comme définie précédemment, APk est l'alcalinité primaire de chaque composé aminé, Ek[rnk (composé aminé)x APk (composé aminé)] correspond pour k=1 au produit de la masse du composé aminé utilisé par l'alcalinité primaire dudit composé aminé, et pour k>1 à la 5 somme des produits de la masse de chaque composé aminé utilisé par leur alcalinité primaire respective, k est un nombre entier supérieur ou égal à 1. Dans un réacteur en polypropylène placé sous atmosphère d'azote, on chauffe le composant (A) entre 65 et 80°C puis on ajoute le composant (B) constitué du (ou des) 10 composé(s) aminé(s) (B1) et éventuellement de charge, sous agitation. Le mélange est effectué à chaud à la température T3 comprise entre 65 et 80°C et est maintenu sous agitation constante pendant 2 minutes sous vide (pour débullage). Puis, on laisse agiter le mélange jusqu'à disparition complète des fonctions T visibles en Infra-Rouge (signal à 1800 cm-1). 15 Mesure des performances mécaniques : résistance et allongement à la rupture des compositions selon l'invention à l'état réticulé Une fois réticulée, on mesure la résistance et de l'allongement à la rupture par essai de traction de la composition adhésive selon le protocole décrit ci-après. 20 Le principe de la mesure consiste à étirer dans une machine de traction, dont la mâchoire mobile se déplace à une vitesse constante égale à 100 mm/minute, une éprouvette standard constituée de la composition adhésive réticulée ; et à enregistrer, au moment où se produit la rupture de l'éprouvette, la contrainte de traction appliquée (en MPa) ainsi que l'allongement de l'éprouvette (en %). 25 L'éprouvette standard est en forme d'haltère, comme illustré dans la norme internationale ISO 37. La partie étroite de l'haltère utilisée a pour longueur 20 mm, pour largeur 4 mm et pour épaisseur 500 pm. Pour préparer l'haltère, on chauffe à 95°C la composition conditionnée comme décrit précédemment, puis on extrude sur une feuille A4 de papier silicone la quantité 30 nécessaire pour former sur celle-ci un film ayant une épaisseur de 500 pm qui est laissé durant 7 jours à 23°C et 50% d'humidité relative pour réticulation. L'haltère est alors obtenue par simple découpe dans le film réticulé à l'aide d'un emporte-pièce. Le test de résistance à la traction est répété deux fois et donne les mêmes résultats. La contrainte à la traction appliquée enregistrée est exprimée en Mégapascal 35 (MPa, soit 106 Pa) et l'allongement à la rupture en % par rapport à la longueur initiale de l'éprouvette. Les valeurs sont regroupées dans le tableau 4 ci-dessous. 37 Tableau 4 1' 2' 3' 4' Contrainte de traction appliquée (MPa) 4,7 2,2 3,2 1,5 Allongement à la rupture (%) 110 530 320 660 Pouvoir adhésif : Mesure de la force de cisaillement sous contrainte (en anglais Lap 5 Shear) Les compositions adhésives 1', 3' et 4' selon l'invention ont été soumises par ailleurs à des tests de collage de deux lamelles en aluminium poudré (chacune de taille 100 mm x 25 mm) préalablement nettoyée avec un solvant (isopropanol). On applique la composition adhésive sur une des surfaces des lamelles à l'aide d'une spatule, dans un 10 espace délimité par une fenêtre de 12,5 mm x 25 mm en téflon. On appose par-dessus la surface enduite de colle l'autre lamelle, en pressant les deux lamelles l'une contre l'autre. Après réticulation de sept jours à 23°C et 50% d'humidité relative, on mesure la force de cisaillement à la rupture ainsi que le faciès de rupture. 15 Tableau 5 1' 3' 4' Force de cisaillement à la rupture (MPa) 7,2 4,1 3,3 Type de rupture RC RC RC On note « RC » pour rupture cohésive, signifiant que l'on observe qu'une partie du joint adhésif est collé sur les deux faces des lamelles contrecollées. Ainsi, les compositions adhésives selon l'invention, peuvent être formulées 20 aisément, à l'aide d'un procédé de préparation peu coûteux en énergie et respectueux de l'homme et de son environnement, ne mettant pas en oeuvre de solvant, ni de plastifiant. En outre, les compositions adhésives selon l'invention ainsi obtenues conduisent à des adhésifs performants en termes de propriétés mécaniques et/ou de force d'adhésion, adaptés à un large panel d'applications. REVENDICATIONS1. Polyuréthane (PP2) comprenant au moins deux, de préférence deux ou trois, fonctions terminales T de formule (I) suivante : dans laquelle R1 et R2, identiques ou différents, représentent chacun un atome d'hydrogène, un groupe alkyle linéaire ou ramifié de préférence en C1-C6, un groupe cycloalkyle de préférence en C5-C6, un groupe phényle de préférence en C6-C12, ou un groupe alkylphényle avec une chaîne alkyle, linéaire ou ramifiée, de préférence en C1-C4 ; ou R1 et R2 peuvent être liés ensemble pour former un groupement -(CH2)n- avec n = 3, 4 ou 5. 2. Polyuréthane selon la revendication 1, comprenant en outre au moins une unité répétitive comprenant l'un des radicaux divalents R3 suivants : a) radical divalent -(CH2)5- dérivé du pentaméthylène diisocyanate (PDI), b) radical divalent -(CH2)6 -dérivé de l'hexaméthylène diisocyanate (HDI), c) le radical divalent dérivé de l'isophorone : CH C H2- CH3 CH3 d) le radical divalent dérivé du 2,4-TDI : e) le radical divalent dérivé du 2,4'-MDI: 39 5 CH f) le radical divalent dérivé du méta-xylylène diisocyanate (m-XDI) : 10 g) le radical divalent dérivé du 1,3-bis(isocyanatométhyl)cyclohexane (m-H6XDI) : 15 h) le radical divalent dérivé du 4,4'-Méthylene dicyclohexyl diisocyanate (H12MDI) : CHz 3. Polyuréthane selon l'une quelconque des revendications 1 ou 2, ayant la formule (II) 20 suivante : I 0 dans laquelle : - R1 et R2 sont tels que définis dans la revendication 1, R1 étant de préférence un 25 méthyle et R2 étant de préférence un atome d'hydrogène ; 40 - P représente l'une des deux formules ci-dessous : D P OU P" dans lesquelles D et T représentent, indépendamment l'un de l'autre, un radical hydrocarboné comprenant de 2 à 66 atomes de carbone, linéaire ou ramifié, cyclique, 5 alicyclique ou aromatique, saturé ou insaturé, comprenant éventuellement un ou plusieurs hétéroatomes ; - P' et P" étant, indépendamment l'un de l'autre, un radical divalent issu d'un polyol de préférence choisi parmi les polyéther polyols, les pdydiène polyols, et les polyester polyols, les polycarbonates polyols ; 10 - R3 étant tel que défini dans la revendication 2; - m et f sont des nombres entiers tel que la masse moléculaire moyenne du polyuréthane va de 600 à 100 000 g/mol ; - f est égal à 2 ou 3. 15 4. Polyuréthane selon l'une quelconque des revendications 1 à 3, caractérisé en ce qu'il est obtenu par réaction d'un polyuréthane à terminaisons NCO et d'au moins un composé de formule (III) suivante : (III) 20 dans laquelle R1 et R2 sont tels que définis dans la revendication 1, de préférence R' estun méthyle et R2 est un hydrogène. 5. Procédé de préparation d'un polyuréthane (PP2) selon l'une quelconque des revendications 1 à 3, comprenant : 25 - dans une première étape (notée El), la préparation d'un polyuréthane à terminaisons NCO (PP1) par une réaction de polyaddition : (i) d'au moins un polyisocyanate choisi de préférence parmi les diisocyanates, et en particulier parmi les diisocyanates suivants: 41 al) le pentaméthylène diisocyanate (PDI), a2) l'hexaméthylèhne diisocyanate (HDI), a3) l'isophorone diisocyanate (IPDI), a4) le 2,4-toluène diisocyanate (2,4-TDI), 5 a5) le 2,4'-diisocyanate de diphénylméthane (2,4'-MDI), a6) le méta-xylylène diisocyanate (m-XDI), a7) le 1,3-Bis(isocyanatomethyl)cyclohexane (m-H6XDI), a8) le 4,4'-Méthylène dicyclohexyl diisocyanate (H12MDI), a9) et leurs mélanges ; 10 (ii) avec au moins un polyol de préférence choisi parmi les polyéther polyols, les polyester polyols, les polydiène polyols, les polycarbonate polyols et leurs mélanges, dans des quantités de polyisocyanate(s) et de polyol(s) conduisant à un rapport molaire NCO/OH, noté ri, strictement supérieur à 1, de préférence allant de 1,6 à 1,9, 15 préférentiellement allant de 1,65 à 1,85 ; et - dans une deuxième étape (notée E2), la réaction du produit formé à l'issue de la première étape El avec au moins un composé de formule (III) : HO 20 (III) dans laquelle R1 et R2 sont tels que définis dans la revendication 1, dans des quantités telles que le rapport molaire NCO/OH, noté 1-2, est inférieur ou égal à 1, de préférence compris entre 0,9 et 1,0, de préférence compris entre 0,95 et 1,0. 25 6. Procédé de préparation selon la revendication 5, caractérisé en ce qu'il ne comprend pas d'étape consistant à ajouter un ou plusieurs solvant(s) et/ou plastifiant(s). 7. Procédé de préparation selon l'une quelconque des revendications 5 ou 6, caractérisé en ce que le polyol est choisi parmi : - les polyéther polyols choisis parmi les polyoxyalkylène polyols, dont la partie alkylène, linéaire ou ramifiée, comprend de 1 à 4 atomes de carbone, - les polybutadiènes comportant des groupes hydroxyles terminaux éventuellement hydrogénés ou époxydés, et 42 - leurs mélanges. 8. Procédé de préparation selon l'une quelconque des revendications 5 à 7, caractérisé en ce que le(s) polyol(s) est(sont) choisis) parmi ceux ayant une masse moléculaire 5 moyenne en nombre allant de 200 à 20 000 g/mol. 9. Procédé de préparation selon l'une quelconque des revendications 5 à 8, caractérisé en ce que le diisocyanate est le 2,4-toluène diisocyanate. 10 10. Système multicomposant comprenant : - comme premier composant (composant A), une composition comprenant au moins un polyuréthane (PP2) tel que défini selon l'une quelconque des revendications 1 à 4, et - comme deuxième composant (composant B), une composition comprenant au moins un composé aminé (B1) comprenant au moins deux groupes amine choisis parmi les 15 groupes amine primaire, les groupes amine secondaire et leurs mélanges, de préférence comprenant au moins deux groupes amine primaire. 11. Système multicomposant selon la revendication 10, caractérisé en ce que le(s)dit(s) composé(s) aminé(s) (B1) possède(nt) une alcalinité primaire allant de 0,4 à 34 méq/g de 20 composé aminé. 12. Système multicomposant selon l'une quelconque des revendications 10 ou 11, caractérisé en ce que le(s) composé(s) aminé(s) (B1) comprennent au moins deux groupes méthylène amine (-CHrNH2). 25 13. Système multicomposant selon l'une quelconque des revendications 10 à 12, caractérisé en ce que les quantités de polyuréthane(s) (PP2) et de composé(s) aminé(s) (B1) présents dans le système multicomposant conduisent à un rapport molaire du nombre de fonctions T de formule (I) sur le nombre de groupes amine primaire et/ou secondaire noté 30 r3, allant de 0,5 à 1. 14. Système multicomposant selon l'une quelconque des revendications 10 à 13, caractérisé en ce qu'il comprend au moins une charge minérale. 15. Procédé d'assemblage de matériaux mettant en oeuvre le polyuréthane (PP2) tel que défini à l'une quelconque des revendications 1 à 4, comprenant les étapes suivantes : - le mélange d'au moins un e polyuréthane (PP2) tel que défini à l'une quelconque des revendications 1 à 4, et d'au moins un composé aminé (B1) comprenant au moins 43 deux groupes amine choisis parmi les groupes amine primaire, les groupes amine secondaire et leurs mélanges, de préférence comprenant au moins deux groupes amine primaire ; - l'enduction dudit mélange sur la surface d'un premier matériau, puis 5 - le contrecollage de la surface d'un second matériau sur ladite surface enduite, puis - la réticulation dudit mélange. 16. Utilisation d'un polyuréthane comprenant au moins deux fonctions terminales T de 10 formule (I) (PP2) tel que défini selon l'une quelconque des revendications 1 à 4, pour la fabrication d'une composition adhésive. 15